(57)【特許請求の範囲】
【請求項１】
１または複数の芳香族ジカルボン酸、芳香族ジカルボン酸全量に対して１〜３０００ｐｐｍの６−ホルミル−２−ナフトエ酸、および６−メトキシカルボニル−２−ナフトエ酸からなる群から選ばれた少なくとも１種の化合物、ならびにアルカリ金属として１〜１０００ｐｐｍのアルカリ金属化合物を含有する、液晶ポリエステル樹脂を製造するための芳香族ジカルボン酸組成物。
【請求項２】
さらに遷移金属化合物を遷移金属として１〜３０００ｐｐｍ含有する、請求項１記載の液晶ポリエステル樹脂を製造するための芳香族ジカルボン酸組成物。
【請求項３】
アルカリ金属がカリウムおよび／またはナトリウムである、請求項１または２記載の液晶ポリエステル樹脂を製造するための芳香族ジカルボン酸組成物。
【請求項４】
遷移金属がコバルトおよび／またはマンガンである請求項２記載の液晶ポリエステル樹脂を製造するための芳香族ジカルボン酸組成物。
【請求項５】
アルカリ金属化合物および遷移金属化合物が、アルカリ金属および遷移金属の硫酸塩、炭酸塩、重炭酸塩、硝酸塩、カルボン酸塩およびハロゲン塩よりなる群から選択される１種以上の塩である、請求項２から４いずれかに記載の液晶ポリエステル樹脂を製造するための芳香族ジカルボン酸組成物。
【請求項６】
アルカリ金属塩および遷移金属塩の体積平均径で表した平均粒子径がいずれも、０.０１〜５００μｍである請求項５記載の液晶ポリエステル樹脂を製造するための芳香族ジカルボン酸組成物。
【請求項７】
芳香族ジカルボン酸が２,６−ナフタレンジカルボン酸である、請求項１から６いずれかに記載の液晶ポリエステル樹脂を製造するための芳香族ジカルボン酸組成物。
【請求項８】
６−ホルミル−２−ナフトエ酸に由来するモノマー単位を、液晶ポリエステル樹脂の全構成モノマー成分の０.１〜１００ミリモル％含み、アルカリ金属化合物をアルカリ金属として１〜１００ｐｐｍ含有することを特徴とする液晶ポリエステル樹脂。
【請求項９】
液晶ポリエステル樹脂が下記式〔I〕および〔II〕で表される繰返し単位、ならびに下記式〔III〕および／または〔IV〕で表される繰返し単位を主としてなる請求項８記載の液晶ポリエステル樹脂。
【化１】
0004782273.tif 000007
【化２】
0004782273.tif 000008
［式中、Ａｒ1はベンゼン環、ナフタレン環、ビフェニル環、ビフェニルエーテル環またはビフェニルアルカン環（ただし、アルカンの炭素数は１〜４である）であり、そしてこれらの環はアルキル基、アルコキシ基またはハロゲン原子で置換されていてもよい。］
【化３】
0004782273.tif 000009
【化４】
0004782273.tif 000010
【発明の詳細な説明】
【０００１】
【発明の属する技術分野】
本発明は、液晶ポリエステル樹脂を製造する際に用いられる、芳香族ジカルボン酸組成物に関する。さらに詳しくは、着色性に優れ、かつ耐熱性が向上すると共に機械的性質の良好な液晶ポリエステル樹脂を得るために用いられる、芳香族ジカルボン酸組成物ならびに該組成物を用いて製造した液晶ポリエステル樹脂に関する。
【０００２】
【従来の技術】
サーモトロピック液晶ポリエステル樹脂（以下液晶ポリエステル樹脂またはＬＣＰと略称する）は、耐熱性、剛性等の機械物性、耐薬品性、寸法精度等に優れているため、成形品用途のみならず、繊維やフィルムといった各種用途にその使用が拡大しつつある。特にパーソナル・コンピューターや携帯電話等の情報・通信分野においては、部品の高集積度化、小型化、薄肉化、低背化等が急速に進んでおり０.５ｍｍ以下の非常に薄い肉厚部が形成されるケースが多く、ＬＣＰの優れた成形性、すなわち、流動性が良好であり、かつバリが出ないという他の樹脂にない特徴を活かして、その使用量が大幅に増大している。
【０００３】
その一方で、液晶ポリエステル樹脂の流動性、耐熱性、機械物性等のさらなる改善も求められており、それらについても数多く提案されている。例えば特表平８−５１１５７３号には特定のモノマー中にアルカリ金属を含有させ、それを重合することによって製造した、耐熱性の改善された液晶ポリエステル樹脂組成物が開示されている。
【０００４】
しかしながらカーボンブラック、アゾ顔料等の着色剤による均一な着色性および発色性については改善の余地があり、均一な着色性および発色性が要求される用途においてはその使用が制限されていた。
そこで、着色性が良好で、かつ耐熱性が向上すると共に機械的性質の良好な液晶ポリエステル樹脂が望まれていた。
【０００５】
【発明が解決しようとする課題】
本発明者らは、鋭意研究の結果、芳香族ジカルボン酸へ微量の６−ホルミル−２−ナフトエ酸、６−メトキシカルボニル−２−ナフトエ酸およびトリメリット酸からなる群から選ばれた少なくとも１種の化合物、および特定量のアルカリ金属イオンを含有させたモノマー組成物を用いることによって、着色性に優れかつ耐熱性が向上すると共に機械的性質の良好な液晶ポリエステル樹脂が得られることを見出し、本発明に至ったものである。
【０００６】
【課題を解決するための手段】
すなわち本発明は、１または複数の芳香族ジカルボン酸、芳香族ジカルボン酸全量に対して１〜３０００ｐｐｍの６−ホルミル−２−ナフトエ酸、６−メトキシカルボニル−２−ナフトエ酸およびトリメリット酸からなる群から選ばれた少なくとも１種の化合物、ならびにアルカリ金属として１〜１０００ｐｐｍのアルカリ金属化合物を含有する、芳香族ジカルボン酸組成物を提供する。本発明の芳香族ジカルボン酸組成物は、サーモトロピック液晶ポリエステル樹脂の製造に用いられる。本発明の芳香族ジカルボン酸組成物を用いて製造された液晶ポリエステル樹脂は着色性に優れ、耐熱性が向上すると共に機械的性質が良好であり、上記課題は解決される。
【０００７】
本発明はまた、６−ホルミル−２−ナフトエ酸、６−メトキシカルボニル−２−ナフトエ酸およびトリメリット酸からなる群から選ばれた少なくとも１種の化合物に由来するモノマー単位を、液晶ポリエステル樹脂の全構成モノマー成分の０.１〜１００ミリモル％含み、アルカリ金属化合物をアルカリ金属として１〜１００ｐｐｍ含有することを特徴とする液晶ポリエステル樹脂を提供する。
【０００８】
本発明の液晶ポリエステル樹脂は、上記本発明の芳香族ジカルボン酸組成物を用いて好適に調製することができるが、液晶ポリエステル樹脂の各モノマー成分中へ各化合物を添加して得てもよい。出発原料に係わり無く、特定の化合物を上記範囲で含む液晶ポリエステル樹脂も、本発明に含まれる。
【０００９】
【発明の実施の形態】
本発明の芳香族ジカルボン酸組成物は、１または複数の芳香族ジカルボン酸と、６−ホルミル−２−ナフトエ酸、６−メトキシカルボニル−２−ナフトエ酸およびトリメリット酸からなる群から選ばれた少なくとも１種の化合物を、芳香族ジカルボン酸の全量に対して１〜３０００ｐｐｍ、好ましくは５〜２５００ｐｐｍ、より好ましくは１０〜２０００ｐｐｍ含有している。
【００１０】
本発明において、６−ホルミル−２−ナフトエ酸、６−メトキシカルボニル−２−ナフトエ酸およびトリメリット酸からなる群から選ばれた少なくとも１種の化合物を芳香族ジカルボン酸へ含有させることにより、該芳香族ジカルボン酸組成物を用いて得られる液晶ポリエステル樹脂の着色性が向上すると共に、上記化合物由来のモノマーが液晶ポリエステル樹脂を構成することによって、高真空下で長い時間保持でき、発生ガスが少なくなる上、溶融粘度の安定した樹脂が得られる等の利点がある。
【００１１】
６−ホルミル−２‐ナフトエ酸は、６−メトキシカルボニル−２−ナフトエ酸のカルボキシル基を、常法により還元してホルミル基とした後、他方のメチルエステルを加水分解して得たものを精製して調製することができる。
【００１２】
６−メトキシカルボニル−２‐ナフトエ酸は、２,６−ナフタレンジカルボン酸を、Ｎ,Ｎ−ジメチルホルムアミドなどの溶媒に溶解し、炭酸カリウムなどの存在下で１当量のヨウ化メチルなどと反応して得たものを精製して調整することができる。
【００１３】
トリメリット酸は市販のものを用いることができる。
【００１４】
本発明の芳香族ジカルボン酸組成物は、さらにアルカリ金属として１〜１０００ｐｐｍ、好ましくは２〜５００ｐｐｍ、より好ましくは５〜３００ｐｐｍのアルカリ金属化合物を含有している。
【００１５】
アルカリ金属としては、例えばリチウム、ナトリウム、カリウム、セシウムおよびルビジウムが挙げられる。これらのうち、好ましくはナトリウムおよびカリウムであり、より好ましくはカリウムである。
【００１６】
本発明の芳香族ジカルボン酸組成物は、好適にはさらに遷移金属として１〜３０００ｐｐｍ、好ましくは１〜２０００ｐｐｍ、より好ましくは２〜１０００ｐｐｍの遷移金属化合物を含有する。
【００１７】
遷移金属は、例えばコバルト、マンガン、鉄、亜鉛、ニッケルおよび銅が挙げられる。これらのうち、好ましくはコバルト、マンガンおよび鉄であり、より好ましくはコバルトおよびマンガンである。
【００１８】
アルカリ金属化合物および遷移金属化合物は、塩の形で含まれていても良い。塩としては、例えばアルカリ金属および遷移金属の硫酸塩、炭酸塩、重炭酸塩、硝酸塩、カルボン酸塩、およびハロゲン塩が挙げられる。これらのうち、カルボン酸塩、硫酸塩および炭酸塩が好ましい。カルボン酸塩としては、２〜６の炭素原子を含む脂肪族カルボン酸および液晶ポリエステル樹脂の構成単位を導入するカルボン酸が好ましく、たとえば酢酸塩、４−ヒドロキシ安息香酸塩、６−ホルミル−２−ナフトエ酸塩、６−メトキシカルボニル−２−ナフトエ酸塩、トリメリット酸塩、２−ヒドロキシ−６−ナフトエ酸塩およびその他の芳香族カルボニル繰返し単位が由来する重合性モノマーの塩等が挙げられる。
【００１９】
芳香族ジカルボン酸組成物中に存在するアルカリ金属塩および遷移金属塩の体積平均径で表した平均粒子径は０.０１〜５００μｍ、好ましくは０.０５〜１５０μｍであるのがよい。
【００２０】
本発明の芳香族ジカルボン酸組成物の主成分である芳香族ジカルボン酸の具体例としては、テレフタル酸、イソフタル酸、２,６―ナフタレンジカルボン酸、１,６―ナフタレンジカルボン酸、２,７―ナフタレンジカルボン酸、４,４'― ジカルボキシビフェニル、ビス（４−カルボキシフェニル）エーテル、ビス（４−カルボキシフェノキシ）ブタン、ビス（４−カルボキシフェニル）エタン、ビス（３−カルボキシフェニル）エーテル、ビス（３−カルボキシフェニル）エタン等の芳香族ジカルボン酸、これらのアルキル、アルコキシまたはハロゲン置換体、ならびにそのエステル形成性誘導体が挙げられる。これらの中ではテレフタル酸、２,６−ナフタレンジカルボン酸が得られる液晶ポリエステル樹脂の機械物性、耐熱性、融点温度、成形性を適度なレベルに調節しやすいことから好ましい。特に好ましくは２,６−ナフタレンジカルボン酸である。
【００２１】
本発明の芳香族ジカルボン酸組成物の製造法は特に限定されないが、例えば、１以上の芳香族ジカルボン酸混合物中へ、一定量の上記各化合物を添加し、均一に混合する方法が好ましく挙げられる。
【００２２】
本発明は、さらに６−ホルミル−２−ナフトエ酸、６−メトキシカルボニル−２−ナフトエ酸およびトリメリット酸からなる群から選ばれた少なくとも１種の化合物に由来するモノマー単位を、液晶ポリエステル樹脂の全構成モノマー単位の０.１〜１００ミリモル％含み、アルカリ金属化合物をアルカリ金属として１〜１００ｐｐｍ含有する液晶ポリエステル樹脂を提供する。本発明の液晶ポリエステル樹脂は、本発明の芳香族ジカルボン酸組成物を用いて好適に製造される。
【００２３】
本発明の液晶ポリエステル樹脂は異方性溶融相を形成するポリエステル樹脂であり、当業者にサ−モトロピック液晶ポリエステル樹脂と呼ばれているものであって、本発明の範囲に含まれるものであれば特に限定されない。
【００２４】
異方性溶融相の性質は直行偏向子を利用した通常の偏向検査法、すなわちホットステージにのせた試料を窒素雰囲気下で観察することにより確認できる。
【００２５】
本発明の液晶ポリエステル樹脂はモノマー単位として、本発明の芳香族ジカルボン酸組成物、およびたとえば芳香族ヒドロキシカルボン酸、芳香族ジオール、芳香族ヒドロキシアミン、芳香族ジアミン、芳香族アミノカルボン酸などから選ばれたモノマー単位、とくには芳香族ジオール、芳香族ヒドロキシカルボン酸から選ばれたモノマー単位を構成単位とする異方性溶融相を形成する液晶ポリエステル樹脂ならびに液晶ポリエステルアミド樹脂が好ましく用いられる。
【００２６】
本発明の液晶ポリエステル樹脂の製造において、本発明の芳香族ジカルボン酸組成物を用いない場合、芳香族ジカルボン酸モノマー単位として、上述の好ましい芳香族ジカルボン酸のいずれかを用いてもよい。
【００２７】
芳香族ヒドロキシカルボン酸の具体例としては、たとえば４−ヒドロキシ安息香酸、３−ヒドロキシ安息香酸、２−ヒドロキシ安息香酸、２−ヒドロキシ−６−ナフトエ酸、５−ヒドロキシ−２−ナフトエ酸、３―ヒドロキシ−２―ナフトエ酸、４'−ヒドロキシフェニル−４−安息香酸、３'−ヒドロキシフェニル−４−安息香酸、４'−ヒドロキシフェニル−３−安息香酸、これらのアルキル、アルコキシまたはハロゲン置換体、ならびにこれらのエステル形成性誘導体が挙げられる。これらの中では４−ヒドロキシ安息香酸、２−ヒドロキシ−６−ナフトエ酸が得られる液晶ポリエステル樹脂の特性や融点を調整しやすいという点から好ましい。
【００２８】
芳香族ジオールの具体例としては、ハイドロキノン、レゾルシン、２,６−ジヒドロキシナフタレン、２,７−ジヒドロキシナフタレン、１,６−ジヒドロキシナフタレン、４,４'−ジヒドロキシビフェニル、３,３'−ジヒドロキシビフェニル、３,４'−ジヒドロキシビフェニル、４,４'−ジヒドロキシビフェニルエーテル、ビス（４−ヒドロキシフェニル）エタン等の芳香族ジオール、これらのアルキル、アルコキシまたはハロゲン置換体、ならびにそれらのエステル形成性誘導体が挙げられる。これらの中ではハイドロキノンおよび４,４'−ジヒドロキシビフェニルが重合時の反応性、得られる液晶ポリエステル樹脂の特性などの点から好ましい。
【００２９】
芳香族ヒドロキシアミン、芳香族ジアミン、芳香族アミノカルボン酸の具体例としては、たとえば４−アミノフェノール、Ｎ−メチル−４−アミノフェノール、３−アミノフェノール、３−メチル−４−アミノフェノール、４−アミノ−１−ナフトール、４−アミノ−４'−ヒドロキシジフェニル、４−アミノ−４'−ヒドロキシジフェニルエーテル、４−アミノ−４'−ヒドロキシビフェニルメタン、４−アミノ−４'−ヒドロキシビフェニルスルフィドなどの芳香族ヒドロキシアミン、１,４−フェニレンジアミン、Ｎ−メチル−１,４−フェニレンジアミン、Ｎ,Ｎ'−ジメチル−１,４−フェニレンジアミン、４,４'−ジアミノフェニルスルフィド（チオジアニリン）、２,５−ジアミノトルエン、４,４'−エチレンジアニリン、４,４'−ジアミノジフェノキシエタン、４,４'−ジアミノビフェニルメタン（メチレンジアニリン）、４,４'−ジアミノジフェニルエーテル（オキシジアニリン）、４,４'−ジアミノジフェニルスルホンなどの芳香族ジアミン、４−アミノ安息香酸、６−アミノ−２−ナフトエ酸、７−アミノ−２−ナフトエ酸などの芳香族アミノカルボン酸、ならびにそれらのエステル形成性誘導体が挙げられる。
【００３０】
また本発明の液晶ポリエステル樹脂は、本発明の目的を損なわない範囲で前記モノマーの他に、他のモノマーたとえば脂環族ジカルボン酸、脂肪族ジオール、脂環族ジオール、芳香族メルカプトカルボン酸、芳香族ジチオール、芳香族メルカプトフェノールなどを共重合せしめてもよい。これらの他の成分は、芳香族ヒドロキシカルボン酸、芳香族ジカルボン酸および芳香族ジオールの合計に対し、１０モル％以下であるのが好ましい。
【００３１】
脂環族ジカルボン酸、脂肪族ジオールおよび脂環族ジオールの具体例としては、たとえばヘキサヒドロテレフタル酸の如き脂環族ジカルボン酸；トランス−１,４−シクロヘキサンジオール、シス−１,４−シクロヘキサンジオール、トランス−１,４−シクロヘキサンジメタノール、シス−１,４−シクロヘキサンジメタノール、トランス−１,３−シクロヘキサンジオール、シス−１,２−シクロヘキサンジオール、トランス−１,３−シクロヘキサンジメタノールの如き脂環族ジオールおよびエチレングリコール、１,３−プロパンジオール、１,４−ブタンジオール、ネオペンチルグリコールなどの直鎖状または分鎖状の脂肪族ジオール、ならびにこれらのエステル形成性誘導体が挙げられる。
【００３２】
芳香族メルカプトカルボン酸、芳香族ジチオール、芳香族メルカプトフェノールの具体例としては、たとえば４−メルカプト安息香酸、２−メルカプト−６−ナフトエ酸、２−メルカプト−７−ナフトエ酸の如き芳香族メルカプトカルボン酸；ベンゼン−１,４−ジチオール、ベンゼン−１,３−ジチオール、２,６−ナフタレン−ジチオール、２,７−ナフタレン−ジチオールの如き芳香族ジチオール；４−メルカプトフェノール、３−メルカプトフェノール、６−メルカプトフェノール、７−メルカプトフェノールの如き芳香族メルカプトフェノールならびにこれらのエステル形成性誘導体が挙げられる。
【００３３】
各成分からなる液晶ポリエステル樹脂は構成成分およびポリエステル樹脂中の組成比、シークエンス分布によっては、異方性溶融相を形成するものとしないものが存在するが、本発明に使用される液晶ポリエステル樹脂は異方性溶融相を形成するものに限られる。
【００３４】
好ましい液晶ポリエステル樹脂の具体例としては、例えば基本的モノマー構成単位が下記の化合物からなるものが挙げられる。
２,６−ナフタレンジカルボン酸／４−ヒドロキシ安息香酸／ハイドロキノン共重合体
２,６−ナフタレンジカルボン酸／４−ヒドロキシ安息香酸／４,４'−ジヒドロキシビフェニル共重合体
２,６−ナフタレンジカルボン酸／４−ヒドロキシ安息香酸／２,６−ナフタレンジオール共重合体
２,６−ナフタレンジカルボン酸／４−ヒドロキシ安息香酸／４,４'−ジヒドロキシビフェニルエーテル共重合体
２,６−ナフタレンジカルボン酸／４−ヒドロキシ安息香酸／エチレングリコール共重合体
２,６−ナフタレンジカルボン酸／４−ヒドロキシ安息香酸／ビス（４−ヒドロキシフェニル）エタン共重合体
２,６−ナフタレンジカルボン酸／２−ヒドロキシ−６−ナフトエ酸／ハイドロキノン共重合体
２,６−ナフタレンジカルボン酸／２−ヒドロキシ−６−ナフトエ酸／４,４'−ジヒドロキシビフェニル共重合体
２,６−ナフタレンジカルボン酸／２−ヒドロキシ−６−ナフトエ酸／２,６−ナフタレンジオール共重合体
２,６−ナフタレンジカルボン酸／２−ヒドロキシ−６−ナフトエ酸／４,４'−ジヒドロキシビフェニルエーテル共重合体
２,６−ナフタレンジカルボン酸／２−ヒドロキシ−６−ナフトエ酸／エチレングリコール共重合体
２,６−ナフタレンジカルボン酸／２−ヒドロキシ−６−ナフトエ酸／ビス（４−ヒドロキシフェニル）エタン共重合体
２,６−ナフタレンジカルボン酸／４−ヒドロキシ安息香酸／２−ヒドロキシ−６−ナフトエ酸／ハイドロキノン共重合体
２,６−ナフタレンジカルボン酸／４−ヒドロキシ安息香酸／２−ヒドロキシ−６−ナフトエ酸／４,４'−ジヒドロキシビフェニル共重合体
２,６−ナフタレンジカルボン酸／４−ヒドロキシ安息香酸／２−ヒドロキシ−６−ナフトエ酸／２,６−ナフタレンジオール共重合体
２,６−ナフタレンジカルボン酸／４−ヒドロキシ安息香酸／２−ヒドロキシ−６−ナフトエ酸／４,４'−ジヒドロキシビフェニルエーテル共重合体
２,６−ナフタレンジカルボン酸／４−ヒドロキシ安息香酸／２−ヒドロキシ−６−ナフトエ酸／エチレングリコール共重合体
２,６−ナフタレンジカルボン酸／４−ヒドロキシ安息香酸／２−ヒドロキシ−６−ナフトエ酸／ビス（４−ヒドロキシフェニル）エタン共重合体
【００３５】
これらのうち本発明において特に好ましい液晶ポリエステル樹脂は、下記式〔I〕および〔II〕で示される繰り返し単位、ならびに下記式〔III〕および／または〔IV〕で表される繰り返し単位を主として含むものがよい。
【００３６】
【化５】
0004782273.tif 000002
【００３７】
【化６】
0004782273.tif 000003
【００３８】
［式中、Ａｒ1はベンゼン環、ナフタレン環、ビフェニル環、ビフェニルエーテル環またはビフェニルアルカン環（ただし、アルカンの炭素数は１〜４である）であり、そしてこれらの環はアルキル基、アルコキシ基またはハロゲン原子で置換されていてもよい。］
【００３９】
【化７】
0004782273.tif 000004
【００４０】
【化８】
0004782273.tif 000005
【００４１】
式〔I〕で示される繰り返し単位を導入するために使用されるモノマーとしては、2,6−ナフタレンジカルボン酸が好ましく挙げられる。特に好適には、本発明の芳香族ジカルボン酸組成物において、ジカルボン酸成分が2,6−ナフタレンジカルボン酸である組成物をモノマー組成物として用いる。
【００４２】
式〔II〕で示される繰り返し単位を導入するために使用されるモノマーとしてはハイドロキノン、４,４'−ジヒドロキシビフェニル、２,６−ナフタレンジオール、４,４'−ジヒドロキシビフェニルエーテル 、ビス（４−ヒドロキシフェニル）アルカン（アルカンの炭素数は１〜４である）が挙げられ、好ましくはハイドロキノン、４,４'−ジヒドロキシビフェニルが挙げられる。
【００４３】
式〔I〕および〔II〕で示される繰り返し単位は、実質的に等モルとなるよう、調製するのが好ましい。
【００４４】
また、本発明の液晶ポリエステル樹脂はさらに式〔III〕および〔IV〕のうちの少なくとも一方の繰返し単位を有するのが好ましい。本発明の好ましい液晶ポリエステル樹脂においては、式〔I〕および〔II〕の繰り返し単位が上記のモル比で含まれており、かつ式〔I〕および〔II〕の合計量／式〔III〕および／または〔IV〕の合計量のモル比が１０／９０〜７０／３０、好ましくは２５／７５〜５０／５０の範囲であるのがよい。
【００４５】
式〔III〕および〔IV〕で表される繰返し単位の両方を含んでいる場合、式〔III〕／〔IV〕のモル比は、０／１００〜１００／０、好ましくは１／９９〜９９／１の範囲であるのがよい。
【００４６】
本発明の液晶ポリエステル樹脂は、６−ホルミル−２−ナフトエ酸、６−メトキシカルボニル−２−ナフトエ酸およびトリメリット酸からなる群から選ばれた少なくとも1種の化合物、アルカリ金属化合物、および所望により遷移金属化合物を一定量含有する本発明の芳香族ジカルボン酸組成物を用いて好適に調製できる。または、本発明の液晶ポリエステル樹脂は、６−ホルミル−２−ナフトエ酸、６−メトキシカルボニル−２−ナフトエ酸およびトリメリット酸からなる群から選ばれた少なくとも1種の化合物、アルカリ金属化合物、および所望により遷移金属化合物を上に説明した各モノマー成分のいずれか、あるいは混合物へ、液晶ポリエステル樹脂の重合前あるいは重合途中のいずれの段階に添加してもよい。
【００４７】
本発明の液晶ポリエステル樹脂の製造方法としては、特に制限はなく、本発明の芳香族ジカルボン酸組成物、およびその他のモノマー成分を用いてエステル結合を形成させる公知の液晶ポリエステル樹脂の重縮合法、たとえば溶融アシドリシス法、スラリー重合法などを用いることができる。
【００４８】
溶融アシドリシス法とは、本発明で用いるのに好ましい方法である。この方法は、最初にモノマーを加熱して反応物質の溶融溶液を形成し、続いて反応を続けて溶融ポリマーを得るものである。なお、縮合の最終段階で副生する揮発物（たとえば酢酸、水など）の除去を容易にするために真空を適用してもよい。
【００４９】
スラリー重合法とは、熱交換流体の存在下で反応させる方法であって、固体生成物は熱交換媒質中に懸濁した状態で得られる。
【００５０】
溶融アシドリシス法およびスラリー重合法のいずれの場合においても、液晶ポリエステル樹脂を製造する際に使用される重合性モノマー成分は、常温において、ヒドロキシル基をエステル化した変性形態、すなわち低級アシルエステルとして反応に供することもできる。低級アシル基は炭素原子数２〜５のものが好ましく、炭素原子数２または３のものがより好ましい。特に好ましくは前記モノマー成分の酢酸エステルを反応に用いる方法が挙げられる。
【００５１】
モノマーの低級アシルエステルは、別途アシル化して予め合成したものを用いてもよいし、液晶ポリエステル樹脂の製造時にモノマーに無水酢酸等のアシル化剤を加えて反応系内で生成せしめることもできる。
【００５２】
溶融アシドリシス法またはスラリー重合法のいずれの場合においても反応時、必要に応じて触媒を用いてもよい。
触媒の具体例としては、ジアルキルスズオキシド（たとえばジブチルスズオキシド）、ジアリールスズオキシドなどの有機スズ化合物；二酸化チタン、三酸化アンチモン、アルコキシチタンシリケート、チタンアルコキシドなどの有機チタン化合物；カルボン酸のアルカリおよびアルカリ土類金属塩（たとえば酢酸カリウム）；ルイス酸（たとえばＢＦ３）、ハロゲン化水素（たとえばＨＣｌ）などの気体状酸触媒などが挙げられる。
【００５３】
触媒を使用する場合、そのモノマー合計量に対し好ましくは１０〜１０００ｐｐｍ、より好ましくは２０〜２００ｐｐｍである。
【００５４】
また本発明の液晶ポリエステル樹脂は、ペンタフルオロフェノール中で対数粘度を測定することが可能なものが好ましく、その場合０.１ｇ／ｄｌの濃度で６０℃で測定した値で０.３以上が好ましく、より好ましくは０.５〜１０ｄｌ／ｇ、さらに好ましくは１〜８ｄｌ／ｇである。
【００５５】
また、本発明の液晶ポリエステル樹脂の溶融粘度は、キャピラリーレオメーターで測定した溶融粘度が、好ましくは１〜１０００Ｐａ・ｓ、より好ましくは５〜３００Ｐａ・ｓである。
【００５６】
本発明の液晶ポリエステル樹脂には、繊維状、板状、粉状の充填剤および／または強化材の１種以上を配合せしめてもよい。
【００５７】
繊維状の充填剤および強化材としては、たとえばガラス繊維、シリカアルミナ繊維、アルミナ繊維、炭素繊維、アラミド繊維、などが挙げられる。これらの中では、ガラス繊維が物性とコストのバランスが優れている点から好ましい。
【００５８】
板状あるいは粉状の充填剤としては、たとえばタルク、マイカ、グラファイト、ウォラストナイト、炭酸カルシウム、ドロマイト、クレイ、ガラスフレーク、ガラスビーズ、硫酸バリウム、酸化チタンなどが挙げられる。
【００５９】
この液晶ポリエステル樹脂における繊維状、板状および粉状の充填剤および／または強化材の配合割合は、液晶ポリエステル樹脂１００重量部に対して、好ましくは０〜１００重量部、好ましくは２０〜７０重量部である。前記繊維状、板状および／または粉状の無機充填剤が１００重量部を超える場合には、成形加工性が低下したり、成形機のシリンダーや金型の磨耗が大きくなる傾向がある。
【００６０】
本発明の液晶ポリエステル樹脂には、必要に応じてさらに、高級脂肪酸、高級脂肪酸エステル、高級脂肪酸アミド、高級脂肪酸金属塩、ポリシロキサン、フッ素樹脂などの離型改良剤；染料、顔料などの着色剤；酸化防止剤；熱安定剤；紫外線吸収剤；帯電防止剤；界面活性剤などの通常の添加剤を１種または２種以上を組み合わせて添加してもよい。
【００６１】
高級脂肪酸、高級脂肪酸エステル、高級脂肪酸金属塩、フルオロカーボン系界面活性剤等の外部滑剤効果を有するものを成形に際して予めペレットに付着せしめて用いてもよい。
【００６２】
その他の樹脂成分、たとえばポリアミド、ポリエステル、ポリフェニレンスルフィド、ポリエーテルケトン、ポリカーボネート、ポリフェニレンエーテルおよびその変性物、ポリスルホン、ポリエーテルスルホン、ポリエーテルイミドなどの熱可塑性樹脂や、たとえばフェノール樹脂、エポキシ樹脂、ポリイミド樹脂などの熱硬化性樹脂を１種または２種以上を組み合わせて添加してもよい。
【００６３】
これらの充填剤、強化材等は液晶ポリエステル樹脂中に添加され、バンバリーミキサー、ニーダー、一軸もしくは二軸押出機などを用いて、液晶ポリエステル樹脂の融点近傍ないし融点プラス１００℃で溶融混練して組成物とすることができる。
【００６４】
得られた液晶ポリエステル樹脂およびその組成物は、従来公知の射出成形、圧縮成形、押出成形、ブローなどの成形法が適用でき、得られた成形品、フィルム、繊維などは電気・電子部品、機械機構部品、自動車部品等として有用である
【００６５】
【実施例】
使用モノマー
ＰＯＢ：原子吸光測定において検出されるアルカリ金属及び遷移金属含有量がいずれも１ｐｐｍ未満である４−ヒドロキシ安息香酸。
ＢＯＮ６：原子吸光測定において検出されるアルカリ金属及び遷移金属含有量がいずれも１ｐｐｍ未満である２−ヒドロキシ−６−ナフトエ酸。
ＨＱ：原子吸光測定において検出されるアルカリ金属及び遷移金属含有量がいずれも１ｐｐｍ未満であるハイドロキノン。
ＮＤＡ：原子吸光測定において検出されるアルカリ金属及び遷移金属含有量がいずれも１ｐｐｍ未満であり、６−ホルミル−２−ナフトエ酸、６−メトキシカルボニル−２−ナフトエ酸、トリメリット酸がガスクロマログラフィーにおいていずれも検出限界以下の２,６−ナフタレンジカルボン酸。
添加物
ＦＮＡ：６−ホルミル−２−ナフトエ酸
ＴＭＡ：トリメリット酸
６ＭＮＡ：６−メトキシカルボニル−２−ナフトエ酸
【００６６】
重合条件
＜重合方法−１＞
４−ヒドロキシ安息香酸、ハイドロキノン、２,６−ナフタレンジカルボン酸の比が５８／２１／２１(モル％)である組成をＬＣＰ−１とする。
ＮＤＡには予め表１に記載する成分を添加し、ミキサーにて均一に混合した。
トルクメーター付攪拌装置及び留出管を備えた反応器に、ＰＯＢ、ＨＱ、ＮＤＡの全モノマー量が７.５ｍｏｌとなるように、ＬＣＰ−１の組成でこれらのモノマーを反応器に投入し、ついで全モノマー量に対し１.０２５倍ｍｏｌとなるように無水酢酸を仕込み、窒素雰囲気下で１５０℃まで昇温し、３０分間保持した後、副成する酢酸を留去させつつ１９０℃まですみやかに昇温し、１時間保持した。その後、３６０℃まで３.７５時間かけて昇温したのち、約３０分かけて２０ｍｍＨｇにまで減圧を行ない、所定のトルクを示したところで重合反応を終了させ、反応容器から取り出したのち、粉砕機でペレットにした。この時、留出した酢酸量は、ほぼ理論値どおりであった。
＜重合方法−２＞
４−ヒドロキシ安息香酸、２−ヒドロキシ−６−ナフトエ酸、ハイドロキノン、２,６−ナフタレンジカルボン酸の比が６５／５／１５／１５（モル%）である組成をＬＣＰ−２とする。
ＮＤＡには予め表１に記載する成分を添加し、ミキサーにて均一に混合した。
ＬＣＰ−２の組成となるよう、ＰＯＢ、ＢＯＮ６、ＨＱ、ＮＤＡを仕込む以外は重合方法−１と同様に重合を行い、各実施例の液晶ポリエステル樹脂を調製した。
【００６７】
ＬＣＰの黒色化コンパウンド方法及び試験片作成方法
重縮合で得た樹脂を、池貝(株)製２軸押出機ＰＣＭ−３０を用いて、樹脂ペレット１００重量部に対し、カーボンブラック(三菱化学(株)製  三菱カーボンブラック  ＃４５)  １重量部となるように溶融混練し、ストランドカッターを用いてペレット化した。
【００６８】
この黒色ペレットを、住友重機械(株)製射出成形機 ＭＩＮＩＭＡＴ ２６／１５ （シリンダ温度：３５０−３５０−３１０−２８０℃、金型温度：７０℃ ）により射出成形し、１２.７×６４×３.０ （ｍｍ）の短冊状曲げ試験片を得た。
【００６９】
着色度の評価方法
短冊状曲げ試験片を、分光光度計(サカタインクス社製  マクベスＣＯＬＯＲ−ＥＹＥ７０００)の窓枠(１０×７.５ｍｍΦ)にセットし、Ｌ*、ａ*、ｂ*を測定した。Ｌ*は明るさを示した数値であり、この値が低いほど試験片が黒く着色されている事を示すため、実施例の着色度に関する評価方法として使用した。
【００７０】
Ｉｚｏｄ衝撃値の測定方法
短冊状曲げ試験片を用いて、ＡＳＴＭ  Ｄ２５６に準拠して測定した。
【００７１】
【実施例１】
表１に示すように、ＦＮＡ９ｐｐｍ（生成液晶ポリエステル樹脂中の構成割合は０.２０ミリモル％）および硫酸カリウムをカリウム量で５８ｐｐｍとなるように２,６−ナフタレンジカルボン酸へ添加し、ミキサーによって混合して実施例１の芳香族ジカルボン酸組成物を調製した。この芳香族ジカルボン酸組成物をＮＤＡ成分として用い、ＬＣＰ−１の他のモノマー成分と共に反応容器に仕込み、重合方法−１に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は２１ｐｐｍであった。
【００７２】
【実施例２】
ＦＮＡを６ＭＮＡ９ｐｐｍ（生成液晶ポリエステル樹脂中の構成割合は０.１８ミリモル％）に変更する以外は、実施例１と同様に行い評価した。重合後に得られたペレットを原子吸光法で測定したカリウム量は１８ｐｐｍであった。
【００７３】
【実施例３】
ＦＮＡをＴＭＡ１２ｐｐｍ（生成液晶ポリエステル樹脂中の構成割合は０.２５ミリモル％）に変更し、さらに酢酸コバルトをコバルト量で８６０ｐｐｍとなるように２,６−ナフタレンジカルボン酸に加える以外は、実施例１と同様に行い評価した。重合後に得られたペレットを原子吸光法で測定したカリウム量は２０ｐｐｍであり、コバルト量は２９９ｐｐｍであった。
【００７４】
【実施例４】
ＦＮＡ１２ｐｐｍ、ＴＭＡを１９４０ｐｐｍ（生成液晶ポリエステル樹脂中の構成割合はそれぞれ０.２０ミリモル％、３０.０ミリモル％）および硫酸カリウムをカリウム量で８０ｐｐｍとなるように２,６−ナフタレンジカルボン酸へ添加して、ミキサーによって混合して実施例４の芳香族ジカルボン酸組成物を調製した。この芳香族ジカルボン酸組成物をＮＤＡ成分として用い、ＬＣＰ−２の他のモノマー成分と共に反応容器に仕込み、重合方法−２に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は２１ｐｐｍであった。
【００７５】
【実施例５】
ＦＮＡ１２ｐｐｍ（生成液晶ポリエステル樹脂中の構成割合は０.２０ミリモル％）、硫酸カリウムをカリウム量で８０ｐｐｍおよび酢酸コバルトをコバルト量で３６ｐｐｍとなるように２,６−ナフタレンジカルボン酸へ添加して、ミキサーによって混合して実施例５の芳香族ジカルボン酸組成物を調製した。この芳香族ジカルボン酸組成物をＮＤＡ成分として用い、ＬＣＰ−２の他のモノマー成分と共に反応容器に仕込み、重合方法−２に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は２０ｐｐｍであり、コバルト量は９ｐｐｍであった。
【００７６】
【比較例１】
硫酸カリウムをカリウム量で５８ｐｐｍおよび酢酸コバルトをコバルト量で１０００ｐｐｍとなるように２,６−ナフタレンジカルボン酸へ添加して、ミキサーによって混合して比較例１の芳香族ジカルボン酸組成物を調製した。この芳香族ジカルボン酸組成物をＮＤＡ成分として用い、重合方法−１に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は１９ｐｐｍであり、コバルト量は３５１ｐｐｍであった。
【００７７】
【比較例２】
ＦＮＡ９ｐｐｍおよび６ＭＮＡ９ｐｐｍ（生成液晶ポリエステル樹脂中の構成割合はそれぞれ０.２０ミリモル％、０.１８ミリモル％）を、２,６−ナフタレンジカルボン酸へ添加して、ミキサーによって混合して比較例２の芳香族ジカルボン酸組成物を調製した。この芳香族ジカルボン酸組成物をＮＤＡ成分として用い、重合方法−１に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は０.５ｐｐｍであった。
【００７８】
【比較例３】
ＦＮＡ１５５００ｐｐｍ、６ＭＮＡ７６００ｐｐｍ（生成液晶ポリエステル樹脂中の構成割合はそれぞれ３５０ミリモル％、１５０ミリモル％）および硫酸カリウムをカリウム量で５８ｐｐｍを、２,６−ナフタレンジカルボン酸へ添加して、ミキサーによって混合して比較例３の芳香族ジカルボン酸組成物を調製した。この芳香族ジカルボン酸組成物をＮＤＡ成分として用い、重合方法−１に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は２０ｐｐｍであった。
【００７９】
【比較例４】
ＴＭＡ１２ｐｐｍ（生成液晶ポリエステル樹脂中の構成割合は０.２５ミリモル％）および酢酸コバルトをコバルト量で１０２００ｐｐｍを、２,６−ナフタレンジカルボン酸へ添加して、ミキサーによって混合して比較例４の芳香族ジカルボン酸組成物を調製した。この芳香族ジカルボン酸組成物をＮＤＡ成分として用い、重合方法−１に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は０.７ｐｐｍであり、コバルト量は３５５４ｐｐｍであった。
【００８０】
【比較例５】
６ＭＮＡ２９８００ｐｐｍ（生成液晶ポリエステル樹脂中の構成割合は４２０ミリモル％）、硫酸カリウムをカリウム量で８０ｐｐｍおよび酢酸コバルトをコバルト量で１４０ｐｐｍを、２,６−ナフタレンジカルボン酸へ添加して、ミキサーによって混合して比較例５の芳香族ジカルボン酸組成物を調製した。この芳香族ジカルボン酸組成物をＮＤＡ成分として用い、重合方法−２に示した方法で脱酢酸重合を行なって液晶ポリエステル樹脂ペレットを得た。得られたペレットの着色度の評価およびＩｚｏd衝撃値を測定した。重合後に得られたペレットを原子吸光法で測定したカリウム量は２２ｐｐｍであり、コバルト量は３６ｐｐｍであった。
実施例および比較例の着色度およびＩｚｏｄ衝撃値の評価結果を表１に示す。
【表１】
0004782273.tif 000006